(57)【要約】【課題】機密古紙を収納したまま未開梱の状態でも、溶解処理の際に離解性が容易で高く、十分な強度を保つことでき、耐罫線折れ適性及び印刷適性に優れ、上機密古紙を回収し収納したままで上物古紙に利用でき、外装、中芯、内装用に使用できる多層抄き板紙とする。【解決手段】古紙の回収・収容用の段ボールケースを構成している段ボールシートの外装、中芯及び内装の少なくともいずれかとして用いられる少なくとも表面層及び裏面層を有する多層抄き板紙であって、ＪＩＳ  Ｐ  ８１２０（１９９８）に準拠してＣ染色液を用いた判別法により判別した機械パルプの繊維配合率が３〜３０質量％であり、ＪＩＳ  Ｐ  ８２２０（１９９８）に準拠した方法で離解したパルプをＪＩＳ  Ｐ  ８２２２（１９９８）に準拠した方法で調整した手抄き紙の白色度が７５％以上であり、坪量が８０〜２２０ｇ／ｍ2である多層抄き板紙。【選択図】図１
2010043369.tif 000002
【特許請求の範囲】
【請求項１】
貼合・製函加工を施されて、古紙の回収・収容用の段ボールケースを構成している段ボールシートの外装、中芯及び内装の少なくともいずれかとして用いられる少なくとも表面層及び裏面層を有する多層抄き板紙であって、
ＪＩＳ  Ｐ  ８１２０（１９９８）紙、板紙及びパルプ−繊維組成試験方法に準拠してＣ染色液を用いた判別法により判別した機械パルプの繊維配合率が３〜３０質量％であり、ＪＩＳ  Ｐ  ８２２０（１９９８）に準拠した方法で離解したパルプをＪＩＳ  Ｐ  ８２２２（１９９８）に準拠した方法で調整した手抄き紙の白色度が７５％以上であり、坪量が８０〜２２０ｇ／ｍ2である、
ことを特徴とする多層抄き板紙。
【請求項２】
少なくとも片面に水溶性樹脂を含む塗工液が塗工され、ＪＩＳ  Ｐ  ８１２９（１９９７）に規定されるデニソンワックス値が１３Ａ以上とされている、
請求項１記載の多層抄き板紙。
【請求項３】
前記水溶性樹脂はスチレン系樹脂とされ、
前記表面層の原料パルプは、針葉樹パルプが５〜５０質量％配合されている、
請求項２記載の多層抄き板紙。
【請求項４】
原料パルプに無機顔料が３〜２０質量％内添されており、
紙密度が０．５１〜１．１０ｇ／ｃｍ3とされている、
請求項１〜３のいずれか１項に記載の多層抄き板紙。
【請求項５】
外装、中芯及び内装のいずれもが、請求項１〜４のいずれか１項に記載の多層抄き板紙で構成されている、
ことを特徴とする段ボールシート。
【発明の詳細な説明】
【技術分野】
【０００１】
本発明は、折り曲げ加工されて、例えば、機密情報等が記載された古紙を回収する際などに使用される段ボールケースに組み立てられる段ボールシート、及び、その外装や中芯、内装として使用される多層抄き板紙に関するものである。特に、回収した機密古紙を収納したまま、開梱せずに段ボールケースごと、上物古紙として再生処理が容易にできる多層抄き板紙及び段ボールシートに関するものである。
【背景技術】
【０００２】
従来、官公庁、事業所等において不要となった重要文書や機密文書などの社外秘書類が溜まり、これらを廃棄処分する際に、大量の書類をシュレッダーで裁断しており、非常に手間がかかっている。そのため事業所の多くはこれら書類の廃棄を専門の処理業者に委託する。
【０００３】
この場合、配送業者が廃棄処理施設に持ち運んだ廃棄書類を直ちに溶解や焼却などの処理をするために、廃棄処理業者と配送業者の双方が万全の情報処理態勢を整え、廃棄書類の情報が漏洩しないように、例えば書類の輸送経路に第三者が立ち入ることのないようにするなどの様々な方策を講じている。その際の梱包容器（収容容器）としては、一般に段ボールケース、布や不透明な合成樹脂材料からなる回収袋が用いられている。そして、古紙が梱包されたまま溶解処理して、廃棄書類を有効に再利用している。しかしながら、合成樹脂材料からなる回収袋は、焼却処理には向いているが、そのまま溶解処理するには、無理がある。また、段ボールケースの場合は、そのまま溶解処理することができるが、ケースに使用されている紙が低白色度の古紙を再利用した段ボールシートで製造されており、一般的には、段ボールシート用の原料（ＷＰ）として処理され、上物の古紙である機密古紙を有効に利用できない。また、一般の段ボールシートの離解性は、機密古紙に比べて悪く、必要以上に繊維を傷めてしまう問題がある。事業所で書類に使用されている上質紙やＰＰＣ用紙などは、チラシ古紙、上白、色上等の古紙と同様に、おもに上質、中質系のグレードの紙に再利用されるのが好ましい。
【０００４】
また、このような段ボールシートの代わりとして、白板紙があるがコルゲーターでの加工適性や、製函適性（フラップでの割れ）が悪い。また、漂白されたクラフトパルプを多量に使用することは、経済性の点から無駄であり、また、資源の有効利用の点からも不向きである。
【０００５】
そこで、機密古紙などの古紙を運搬する際の収容容器の原紙としては、以下に示す各種用紙を用いることが考えられる。
まず、特許文献１では、裏層に脱墨処理を施さない古紙を多配合し、裏面に顔料を塗工したコート白ボールが開示されている。この白ボールは、裏面印刷時のインキ発色性が高められ、また、表面印刷の印刷適性にも優れ、耐罫線割れ適性にも優れるとされている。しかしながら、このコート白ボールによると、裏層に脱墨処理を施さない古紙が多く配合されているので、印刷適正の点では問題がないとしても、これらを原紙として使用した段ボールケースを古紙原料として利用する場合には、裏層に脱墨処理を施さない古紙が多く配合されているため、再生したパルプの白色度が低く、上質・中質グレードに使用する古紙原料としては、低白色であり、ゴミ、塵等の問題があり、品質を悪化させる要因になり、このようなコート白ボールで構成した段ボールケースと回収した機密古紙を同時に処理できなくなる。
【０００６】
また、特許文献２は、所定の両性界面活性剤をパルプスラリーに添加することにより、耐罫線割れ適性に優れた板紙を製造する方法を開示している。しかしながら、この製造方法によって製造された板紙によると、耐罫線割れ適性には優れるものの、引張り強度、圧縮強度の点で劣るとの問題が発生する。特許文献２の製造方法によって、製造された板紙を利用して、作られた段ボールケースは、機密古紙回収用の段ボールケースとしての強度を満たさない問題がある。
【０００７】
さらに、特許文献３では、密度やプリントサーフラフネス、透気度などを所定範囲とした低密度塗工板紙が開示されている。この板紙は、グラビア印刷適正及び耐罫線割れ適正に優れるとされている。しかしながら、この板紙によると、表層にラテックスが配合された顔料塗工層を有するため、段ボール構成の厳しいケースの場合には、フラップ部分で罫割れが発生しやすい問題が発生する。古紙パルプとして再生する場合のも塗工層部分が溶け難い問題が発生する。
【０００８】
さらに、特許文献４では、少なくとも一層のライナーが伸長紙である段ボールシートが開示されている。この段ボールシートによると、罫線割れを防止することができるとされている。しかしながら、この段ボールシートによると、伸びがあるので耐罫割れ性には適しているものの、機密古紙回収用の段ボールケースには圧縮強度が要求されてくるので、強度の面で劣るとの問題を抱えている。
【０００９】
そもそも以上の特許文献１〜４は、収容容器に組み上げた際の、再利用を目的とした離解性については検討されていない。また、上質系古紙である機密文書等の古紙からは、白色度の高い古紙パルプが得られる可能性が高いため、収容容器ごと溶解処理するに際して、収容容器が白色度を低下する要因とならないことが望まれる。しかしながら、特許文献１〜４においては、白色度についての言及があったとしても、それは印刷適性の観点からのものであり、再利用という観点からの言及はない。また、これら１〜４の文献に記載されている板紙については、段ボールケースとしての外装、内装用途のものであり、中芯として使用した場合には、貼合・製函工程で段とびが発生するなどの問題を抱えている。
【特許文献１】特開２０００−１９２３９５号公報
【特許文献２】特開２００１−２６２４９６号公報
【特許文献３】特開２００２−１０５８９５号公報
【特許文献４】特開２００１−１０５５１６号公報
【発明の開示】
【発明が解決しようとする課題】
【００１０】
本発明が解決しようとする主たる課題は、機密古紙回収容器としての機密性を保持するため、機密古紙を収納したまま未開梱の状態でも、溶解処理の際に離解性が容易で高く、また、本多層抄き板紙を使用して、作られた段ボールケースが回収容器として十分な強度を保つことでき、耐罫線折れ適性及び印刷適性に優れた多層抄き板紙及び段ボールシートを提供し、さらに本多層抄き板紙を、外装、中芯、内装として構成した段ボールシートを提供することができ、なおかつ上機密古紙を回収し、収納したままで、上物古紙に利用できる段ボールシートを提供することにある。本多層抄き板紙は、外装、中芯、内装用に使用できる兼用紙を提供することでもある。
【課題を解決するための手段】
【００１１】
この課題を解決した本発明は、次のとおりである。
〔請求項１記載の発明〕
貼合・製函加工を施されて、古紙の回収・収容用の段ボールケースを構成している段ボールシートの外装、中芯及び内装の少なくともいずれかとして用いられる少なくとも表面層及び裏面層を有する多層抄き板紙であって、
ＪＩＳ  Ｐ  ８１２０（１９９８）紙、板紙及びパルプ−繊維組成試験方法に準拠してＣ染色液を用いた判別法により判別した機械パルプの繊維配合率が３〜３０質量％であり、ＪＩＳ  Ｐ  ８２２０（１９９８）に準拠した方法で離解したパルプをＪＩＳ  Ｐ  ８２２２（１９９８）に準拠した方法で調整した手抄き紙の白色度が７５％以上であり、坪量が８０〜２２０ｇ／ｍ2である、
ことを特徴とする多層抄き板紙。
【００１２】
〔請求項２記載の発明〕
少なくとも片面に水溶性樹脂を含む塗工液が塗工され、ＪＩＳ  Ｐ  ８１２９（１９９７）に規定されるデニソンワックス値が１３Ａ以上とされている、
請求項１記載の多層抄き板紙。
【００１３】
〔請求項３記載の発明〕
前記水溶性樹脂はスチレン系樹脂とされ、
前記表面層の原料パルプは、針葉樹パルプが５〜５０質量％配合されている、
請求項２記載の多層抄き板紙。
【００１４】
〔請求項４記載の発明〕
原料パルプに無機顔料が３〜２０質量％内添されており、
紙密度が０．５１〜１．１０ｇ／ｃｍ3とされている、
請求項１〜３のいずれか１項に記載の多層抄き板紙。
【００１５】
〔請求項５記載の発明〕
外装、中芯及び内装のいずれもが、請求項１〜４のいずれか１項に記載の多層抄き板紙で構成されている、
ことを特徴とする段ボールシート。
【発明の効果】
【００１６】
本発明によると、溶解処理の際に離解性が容易で高く、回収容器として十分な強度を保つことでき、耐罫線折れ適性及び印刷適性に優れ、上機密古紙を回収し、収納したままで、上物古紙に利用でき、外装、中芯、内装用に使用できる多層抄き板紙及び段ボールシートとなる。
【発明を実施するための最良の形態】
【００１７】
次に、本発明の実施の形態を説明する。
本形態の多層抄き板紙（以下、本多層抄き板紙ともいう。）は、原料として、例えば、古紙が脱墨または漂白等の処理がなされ、ＪＩＳ  Ｐ  ８２２０（１９９８）に準拠した方法で離解したパルプをＪＩＳ  Ｐ  ８２２２（１９９８）に準拠した方法で調整した手抄き紙のＪＩＳ  Ｐ  ８１４１（２００１）に基づく白色度が７５％以上、好適には８０％以上、更に好適には８５％以上のパルプおよび／またはクラフトパルプで、ＪＩＳ−Ｐ８１２０（１９９８）に規定する紙、板紙及びパルプ−繊維組成試験方法に準ずるＣ染色法による呈色表に基づいて測定した機械パルプの繊維配合率が３〜３０質量％、好ましくは１０〜３０質量％の原料パルプが用いられ、この原料パルプが抄紙されることで本発明の目的が達成される。原料パルプの白色度が７５％未満であると、上質・中質系の紙へ配合するパルプとして、見映えを損なうという問題が生じる。
【００１８】
本多層抄き板紙は、従来の段ボール古紙からなる原料パルプを抄紙した多層抄き板紙と比べ、紙厚が低下する。そこで、機械パルプを３％以上、好適には３％以上３０％以下に、より好適には１０％以上２５％以下にすることで、機密古紙回収ボックス等の古紙収容容器として必要な圧縮強度を確保できるともに、機密古紙を回収収容したまま、本多層抄き紙で構成された段ボールケースは、古紙パルプとして段ボールケースのまま再生する場合に、水が浸透しやすく、溶解性に適している。
【００１９】
本多層抄き板紙は、少なくとも片面に、好ましくは両面に水溶性樹脂を含む塗工液を塗工・乾燥して形成するのが好ましい。これにより、雑誌古紙のように灰分を含む古紙パルプを主成分として配合しても、表面強度をデニソンワックス値で１３Ａ以上とすることができ、印刷適性と貼合適性と内容物の搬送に必要な引張り強度とを保持しつつ、罫線割れの発生も抑制することができる。
【００２０】
坪量は、段ボールシートとして使用した際に、外装（ライナー）、内装（ライナー）、中芯として兼用できるよう８０ｇ／ｍ2〜２２０ｇ／ｍ2とするのが好ましく、１２０〜１８０ｇ／ｍ2とするのがより好ましい。８０ｇ／ｍ2未満であると、段ボールシートの外装もしくは、内装に使用した場合、機密古紙回収用収容器としての強度を満足することが出来にくくなる。また、２２０ｇ／ｍ2を超えると、機密古紙回収用容器としての段ボールケースを再生するために溶解処理する際、溶解性が著しく時間がかかる問題がある。特に、本多層抄き板紙は、坪量１２０〜１８０ｇ／ｍ2にすることで、外装、内装、中芯を同一原紙にした段ボールシート、段ボールケースを製造する際に、特に適している。
【００２１】
本多層抄き板紙は、例えば、２〜７層の湿紙をすき合わせることなどの方法によって製造される複数層からなる。したがって、少なくとも表面層及び裏面層を有する。前述塗工液は、表面層だけに塗工してもよく、裏面層にも塗工してもよい。
【００２２】
表面層は、パルプ原料中に脱墨または漂白処理された白色度７５％以上のパルプが２０〜９５重量％、機械パルプが３〜３０重量％、広葉樹晒クラフトパルプが２〜９２重量％、針葉樹パルプが５〜５０重量％の範囲で配合されていると好適である。
【００２３】
針葉樹パルプには、繊維長が長く、引張り強度に優れているという性質があるため、これを配合することにより、収容容器として必要な、引張強度、破裂強度、耐罫線割れという効果が認められる。針葉樹パルプの配合量は、好適には１０〜５０重量％、更に好適には３０〜５０重量％が望ましい。針葉樹パルプの配合量が５重量％未満であると、収容容器の原紙構成が厳しいと罫線割れが発生しやすいという問題が生じ、また５０重量％を超えると、強度面からすると有利であるが、印刷適性の面で劣るという問題が生じる。
【００２４】
また、本多層抄き板紙は、無機顔料を３重量％〜２０重量％、好適には５〜１５重量％、更に好適には５〜１０重量％の範囲で配合しても好ましい。無機顔料の配合により、嵩高といった効果が認められる。
【００２５】
その後、ソフトカレンダー、硬質チルド鉱等の金属ロールを数段重ねたカレンダー等を用い、紙密度を０．５１ｇ／ｃｍ3〜１．１０ｇ／ｃｍ3で調整する。０．５１ｇ／ｃｍ3未満では、表面層等に塗工液を塗工して形成した塗工層表面の凹凸が大きくなり、印刷カスレの要因となる。他方、１．１０ｇ／ｃｍ3を超えると柔軟性が低下し、罫線割れが発生する問題がある。
【００２６】
本多層抄き板紙において、使用することができる古紙原料は、特に限定されない。例えば、製本・印刷工場・裁断所等において発生する裁落、損紙、幅落とした古紙である上白、特白、中白、白損などの未印刷または印刷された古紙等を、例示することができ、これらの古紙を脱墨・漂白して得た古紙パルプを原料パルプとして使用することができる。また、上質紙、上質コート紙、中質紙、中質コート紙、更紙等に平版、凸版、凹版印刷等、電子写真方式、感熱方式、熱転写方式、感圧記録方式、インクジェット記録方式、カーボン紙などにより印字された古紙、水性、油性インクや鉛筆などで筆記した古紙、新聞古紙等の古紙を離解後脱墨したパルプ（ＤＩＰ）、製紙スラッジ、製紙工場排水スカム等を用いることができる。すなわち、古紙再生促進センターが分類している上白、クリーム上白、罫白、カード、特白、中白、白マニラ、模造、色上、ケント、白アート、飲料パック、オフィスペーパー、特上切、別上切、中質反古、ケントマニラ、新聞、雑がみ、切茶、無地茶、雑茶、クラフト段ボール、段ボール、ワンプ、上台紙、台紙、ボールなどを用いることができる。中でも上白、クリーム上白、罫白、カード、特白、模造、色上、ケント、白アート、飲料用パック、オフィスペーパー等の古紙は、白色度が高く、脱墨処理を施したパルプの白色度が７５％以上確保出来やすいので好ましい。
【００２７】
また、上記古紙パルプ以外にバージンのケミカルパルプ（広葉樹晒クラフトパルプ、針葉樹晒クラフトパルプ、その他の繊維原料を化学的に処理されたパルプ）や木材またはチップに薬液をしみ込ませた後、機械的にパルプ化したケミグランドパルプ、ケミメカニカルパルプ及びチップをやや柔らかくなるまで蒸解した後、リファイナーでパルプ化したセミケミカルパルプ等のバージンパルプを含有させてもよい。
【００２８】
本多層抄き板紙において、表面層等に塗工する塗工液は、紙への浸透性がよく、造膜性のよい水溶性樹脂を塗工していることが望ましい。ゲートロール等のトランスファー塗工方式で水溶性樹脂を塗工することができる。
【００２９】
塗工量は、通常０．１〜１０ｇ／ｍ2が好ましい。より好ましくは、０．２〜５．０ｇ／ｍ2が好ましい。本多層抄き板紙は、好ましくは以下に詳述する水溶性樹脂を用い、引張強度に優れ、罫線割れの発生を抑制し、かつ印刷適性を向上させることができることはもちろんのこと、段ボールシート、段ボールケースを製造する際に、段ボールケースとしての圧縮強度、中芯原紙としての段繰り加工適性、さらには、段ボールケースをそのまま溶解処理する工程において、適度な溶解離解性を有するものとすることができる。
【００３０】
本多層抄き板紙に塗工する塗工液の水溶性樹脂としてはスチレン系樹脂が、好ましくは、例えば、「ポリマロン３５１Ｓ」：荒川化学工業株式会社製などが好適に用いられる。スチレン系樹脂を使用すると、水性インクの着肉性もよく、フレキソ印刷やグラビア印刷の印刷適性が良く好ましい。また、スチレン系樹脂は熱に強く、段ボールシートの貼合工程にある熱板での、耐磨耗性に優れる点で、好ましいものとなる。
【００３１】
また、このスチレン系樹脂は、分子量が２万〜１０万であると、好ましくは５〜１０万であると、好適である。分子量が２万未満であると樹脂の粘度が低下するため、塗工した際に、原料パルプが抄紙されてなる表面層等に吸収されやすくなり、スチレン系樹脂塗工による効果が得られにくくなる。他方、分子量が１０万を超えると粘度が高くなり過ぎ、塗工ムラ等のトラブルに繋がる。
【００３２】
本多層抄き板紙において、塗工液に配合するラテックスとしては、Ｔｇ（ガラス転移温度）が−２０℃以上５０℃以下のＳＢＲ（スチレンブタジエンゴム）などを好適に用いることができる。Ｔｇが−２０℃未満であればラテックスが低温で柔らかく、溶けやすくなるため、ドライヤーやカレンダー等に汚れが発生する可能性があり、他方、５０℃を超えると、表面層等の表面に形成される塗工層が硬くなり、クッション性が失われ、印刷適性が低下する問題が発生する。ＳＢＲラテックスとしては、例えば、商品名ＰＡ５０３６：日本Ａ＆Ｌ株式会社製（Ｔｇ＝１℃）、商品名ＪＳＲ０５８９：日本ＪＳＲ株式会社製（Ｔｇ＝０℃）を挙げることができる。
【００３３】
このようなＴｇ−２０〜５０℃のラテックスとスチレン系樹脂とを使用することによって、０．５〜２．０ｇ／ｍ2の少ない塗工量においても、印刷適性と罫線割れを防止することができる。
【００３４】
また、本形態の塗工液には、有機顔料を含むことが好ましい。有機顔料としては、真球もしくは中空のＰＰ（プラスチックピグメント）が、本多層抄き板紙表面の凹凸の目止め効果もあり、無機顔料に比べ柔らかく、塗工層の割れの問題も解消される。
【００３５】
有機顔料の粒子径は２μｍ以上１５μｍ以下が好適である。有機顔料の粒子径が２μｍ未満になると、塗工液を塗工した本多層抄き板紙をカレンダー処理する際に、塗工層の厚みが薄くなりすぎ、塗工層のクッション性を低下させるためフレキソ印刷、グラビア印刷時の印刷カスレの原因となる。他方、粒子径が１５μｍを超えると、塗工層が厚くなり、カレンダー処理した際に塗工層が潰れにくく、平坦化できなくなる。
【００３６】
以上のように塗工液が有機顔料を含む場合、塗工量が０．１ｇ／ｍ2未満になると本多層抄き板紙を外装、内装に使用する際には、塗工層の厚みが薄くなり過ぎ、表面層等へインクが吸収されやすくなるため、印刷光沢が低下する。また、本多層抄き板紙を中芯として使用する際には、表面の摩擦抵抗が高くなり、段ボールシートの加工において、段繰り適性が悪化し、段飛びが発生しやすくなる。他方、塗工量が０．８ｇ／ｍ2を超えると、本多層抄き板紙を外装として使用する場合、インクが表面層等へ全く吸収されなくなり、インクの接着力が低下する。また、水の吸収性も悪化する傾向にあることから、本多層抄き板紙を使用した段ボールケースを溶解処理する際に溶解速度が著しく悪化してしまい、溶解処理効率が低下する問題を発生させる。ゆえに、本多層抄き板紙を外装、内装、中芯の原紙として使用しながらも、段ボールケースとしての強度が十分なものとなり、また、機密古紙の収容容器として段ボールケースを使用し、開梱せずにそのまま効率よく溶解処理することができる本多層抄き板紙を提供することができる。
【００３７】
また、本形態の塗工液には、水溶性樹脂として澱粉を配合することにより、引張強度に優れ、罫線割れの発生を抑制し、かつ印刷適性を向上させることができることはもちろんのこと、段ボールシート、段ボールケースを製造する際に、段ボールケースとしての圧縮強度、中芯原紙としての段繰り加工適性、さらには、段ボールケースをそのまま溶解処理する工程において、適度な溶解離解性を有することができる。
【００３８】
本塗工液に配合される澱粉としては、分子量が３００万未満、好ましくは２３０万〜２９０万である化工澱粉が好適である。澱粉が紙製造業者に提供される際の形態は固体材料であり、一般に、澱粉の分子量が高いほど、固体の澱粉が水系に溶解する速度が遅くなる。加えて、特に分子量の高い澱粉は、せん断に非常に高い敏感性を示すため、取り扱い及び品質管理が難しくなるという問題も生じてくる。従って、澱粉を用いる際には、澱粉を予め水溶液に溶解させておく必要があるが、分子量が３００万以上の澱粉であると、完全な溶解を確保するためには、強力な混合を行う必要がある。しかしながら、このような強力な混合操作を行うと、高分子量の澱粉は、せん断に対して高い敏感性を示すため、高分子量特性を得ることができないと共に、最終的に得られる澱粉分散液において、澱粉を均一に分散させることができない。このため、本多層抄き板紙に用いられる澱粉には、分子量が３００万未満のものが用いられる。しかしながら、澱粉の分子量が３００万未満であっても、分子量が低すぎると、少なくとも表面層及び裏面層を含む基紙の表裏面に塗工しても、粘性が低く、増膜性にも劣るため、基紙表面に止まらず、紙中に染込みやすくなるため、表面強度の面で劣る傾向にある。従って、分子量が２３０万以上である澱粉を用いることが、より好ましい。
【００３９】
このような澱粉としては、例えば、酸化澱粉、カチオン化澱粉、カルボキシメチル化澱粉、α化澱粉、リン酸エステル化澱粉、尿素リン酸変性澱粉、未変性澱粉等、公知の種々のものを単独で又は２種以上を混合して用いることができる。なお、これらの澱粉の原料についても特に限定されるものではないので、例えばタピオカ澱粉、馬鈴薯澱粉、甘藷澱粉、小麦澱粉、サゴ澱粉、米澱粉、トウモロコシ澱粉等、公知の種々の原料澱粉を単独で又は２種以上を混合して用いることができる。
【００４０】
本多層抄き板紙においては、これらの澱粉の中でもリン酸変性された澱粉、特にリン酸エステル化澱粉及び／又は尿素リン酸変性澱粉の使用が好ましい。また、リン酸エステル化澱粉の場合は、リン酸の結合率が、リン酸エステル化澱粉の固形分当たりリン酸Ｈ３ＰＯ４として０．１〜１０重量％であるリン酸変性された澱粉の使用が好ましい。リン酸変性された澱粉は、高濃度であっても粘性の上昇が低く、塗工性にも優れている。また、基紙中への適度な浸透性を有するため、段ボールシートや段ボールケースとして必要な引張強度と、貼合適性と、印刷適性とを保持しながら、適度の水の浸透性を確保することができる。
【００４１】
また、本多層抄き板紙に用いられる澱粉は、フェノール硫酸法による澱粉の比色定量により分析した値で、基紙中に、澱粉が２．５〜１０ｇ／ｍ2、好適には３．０〜５ｇ／ｍ2含有されるように、基紙の表裏面に塗工設備にて塗工するのが好ましい。これにより、本多層抄き板紙を、坪量が８０〜２２０ｇ／ｍ2、特に１２０〜１８０ｇ／ｍ2、密度が０．５０〜０．７０ｇ／ｃｍ3となるように抄紙して、段ボールシートや段ボールケースとしての外装原紙、内装原紙に必要な引張強度と、貼合適性と、印刷適性とを保持しながら、中芯原紙としての段繰り加工適性を有することができ、本多層抄き板紙を使用した段ボールシートや段ボールケースにおいて全ての原紙構成、外装、内装、中芯に使用することができる。
【００４２】
なお、澱粉を、塗工液の濃度が３５％以上、温度４０℃での粘度が８５ｃｐ以下、好ましくは１０〜８０ｃｐ、より好ましくは３０〜７５ｃｐのものとすることにより、基紙中の澱粉含有量が２．５ｇ／ｍ2以上となるように塗工することがより容易になる。これにより、段ボールシートや段ボールケースとしての外装原紙、内装原紙に必要な引張強度と、貼合適性と、印刷適性とを保持しながら、中芯原紙としての段繰り加工適性を有することができ、本多層抄き板紙を使用した段ボールシートや段ボールケースにおいて全ての原紙構成、外装、内装、中芯に使用することができる本多層抄き板紙を提供することができるのである。
【００４３】
なお、外装、内装用の本多層抄き板紙においては、澱粉含有量が２．５ｇ／ｍ2未満では、段ボールシートや段ボールケースに必要な圧縮強度と、貼合適性と、印刷適性とを保持しながら、貼合、製函適性を向上させることが困難となる。他方、澱粉含有量が１０ｇ／ｍ2を超えると、塗工層が硬くなり、耐罫線割れ適性に劣るとともに、水の浸透性が悪化してくるので、溶解処理効率が悪化する傾向になる。
【００４４】
また、塗工液には、本発明の効果に影響のない範囲内で、水溶性樹脂のほか、ポリビニルアルコール（ＰＶＡ）、ポリアクリルアミド（ＰＡＭ）等を用いることができる。さらに、例えば滑剤、サイズ剤、填料分散剤、ｐＨ調整剤、増粘剤、流動性改良剤、消泡剤、抑泡剤、離型剤、浸透剤、着色染料、着色顔料、紫外線吸収剤、酸化防止剤、防腐剤、防バイ剤、耐水化剤、蛍光消去剤等の公知の種々の添加剤を、単独で、あるいは２種以上を混合して添加しても良い。
【００４５】
しかしながら、塗工量が増加し、表面層等の中の澱粉の含有量が増加すると、柔軟性が低下する傾向となるため紙が剛直となり、中芯原紙として使用した際に、段繰り効率が悪化する傾向にある。また、紙粉の発生が多くなるという問題がある。従って、塗工層上に、非ワックス系の滑剤を塗布することが好ましい。
【００４６】
滑剤としては、フッ素系樹脂（固形物、粉末、繊維状など）を主とするものが使用される。他に液状タイプの滑剤としてはシリコーンオイル、フッ素系のオイル等の合成油、スクワランオイルなどの動物性のオイル、菜種油、紅花油、ゴマ油、椿油などの植物性のオイル、鉱物油等を併用でき、潤滑性を得る手段としてはいずれも有効であるが、長期安定性を考慮した場合、シリコーンオイル、フッ素系のオイル等の合成オイルを使用するのが望ましい。シリコーンオイルにはメチルフェニルオイル、フロロシリコーンオイル、ジメチルシリコーンオイル、ポリエーテル、フッ素、エポキシ、アルコール等の変性シリコーンオイルなどがあり、多少の効果の違いはあるが、滑剤としてはほぼ使用可能である。フッ素系のオイルとしてはフルオロカーボン油、パーフルオロエーテル油などがある。
【００４７】
また、好適にはステアリン酸カルシウムなどの高級脂肪酸金属塩、低分子量ポリエチレンの水性分散液を好適に用いることができる。これらの中でも特に、液状炭化水素油、高級脂肪酸、高級アルコール、高級脂肪酸硫酸化油、脂肪族リン酸エステル、ポリアルキレングリコールまたはその誘導体、あるいはこれらの水性分散液や、パラフィンワックス、マイクロクリスタリンワックスなどの石油ワックスなどを使用することができる。しかしながら、石油ワックスは、紙粉の発生（発塵）の抑制効果が低いため、坪量が８０〜２２０ｇ／ｍ2、特に１２０〜１８０ｇ／ｍ2の坪量において、外装、内装、中芯用の原紙として同一米坪の本多層抄き板紙においては、特に非ワックス系の滑剤を用いることが好ましい。上述の滑剤と水溶性樹脂を少なくとも本多層抄きの片面に塗布することで、本多層抄き板紙を、段ボールケースの外装、内装、中芯の原紙として兼用できる、多層抄き板紙を得ることができる。
【００４８】
本多層抄き板紙は、幅方向に原料パルプの濃度調整が可能な機構を備えたヘッドボックスにて湿紙を形成し、フィルムトランスファー方式による塗布設備で、上述した水溶性樹脂を含む塗工液を、湿紙の表裏面に塗工し、乾燥して製造することができる。
【００４９】
また、７００ｍ／分以上の高速抄紙において、塗工液は１．０〜２．５％の濃度で基紙に付与するのが好ましい。濃度が１．０％未満では、特にゲートロールにおいて、ミストが発生してしまい、周辺設備の汚損が生じる場合がある。また、必要量の塗工液を塗工することが困難な上に、過大な乾燥能力が必要になり操業性を落とす問題が生じる。他方、濃度が２．５％を超えると、粘性が高くなるため、塗工時に紙が取られ断紙が生じたり、走行トラブルが発生したりするため、操業性を低下させるという問題がある。
【００５０】
また、本多層抄き板紙は、段ボールシートの外装、内装とする場合においては、ＪＩＳ−Ｐ８２２０に準拠して離解した離解パルプにおける、ＪＡＰＡＮ  ＴＡＰＰＩ  Ｎｏ．５２に準拠して測定した重量平均繊維長（以下、単に「重量平均繊維長」と言う。）が１．２０〜１．５０ｍｍ、より好ましくは１．３０〜１．４０ｍｍである。これにより、古紙パルプの配合量にかかわらず、古紙等の内容物の搬送に必要な引張強度と、貼合適性と、印刷適性とを一定に保持ことができる。また、短繊維量が多くなることを防止することができるので、紙粉の発生を抑制することができる。さらにまた、後続のヘッドボックス及びプレスパートにおける紙厚低下がより少なくなり、地合の良い、すなわち厚薄ムラのより少ない紙層形成を行うことが可能となる。
【００５１】
以上において、重量平均繊維長が１．２０ｍｍ未満であると、古紙等の内容物の搬送に必要な引張強度と、貼合適性と、印刷適性とを一定に保持することが難しくなるとともに、短繊維量が多くなるため、紙粉が発生しやすくなる。他方、重量平均繊維長が１．５０ｍｍを超えると、製造工程での分級処理で歩留りが低下し、省資源やコスト面で問題が発生したり、さらには地合が悪くなったりする。
【００５２】
次に、本多層抄き板紙の製造方法について、図１（本多層抄き板紙を形成する実施設備の一例の概要図）を参照しながら説明する。
本設備においては、幅方向に原料パルプの濃度調整が可能な機構を備えたヘッドボックス１より紙料を噴出させ、ワイヤーパート２においてパルプ繊維の分散を図りながら紙層を形成し、シュープレス３を備えるプレスパート４により脱水し、その後プレドライヤーパート５により湿紙の乾燥を図る。次いでサイズプレス６を使用して、上述した塗工液を湿紙の表裏面に塗布する。塗布後にアフタードライヤーパート７において、表裏面に塗工液が塗布された湿紙を乾燥し、カレンダー装置８によりカンレダー処理を施し、巻取機９により巻取り、坪量が８０〜２２０ｇ／ｍ2、特に坪量が１２０〜１８０ｇ／ｍ2の段ボールケースとして外装、内装、中芯の原紙に兼用できる本多層抄き板紙を得る。
【００５３】
このような幅方向に原料パルプの濃度調整が可能な機構を備えたヘッドボックス１としては、モジュールジェットヘッドボックス（ＶＯＩＴＨ社製）、コンセプトＩＶ−ＭＨヘッドボックス（三菱重工業社製）、オプチフローヘッドボックス（ＭＥＴＳＯ社製）、ＢＴＦ−ダイリューションシステム（川之江造機社製）などが使用できる。
【００５４】
なお、ヘッドボックス１に、幅方向に原料パルプの濃度調整が可能な機構が備えられていない場合は、ワイヤーパートでの紙の地合による厚薄差が大きくなり、後述するプレスパート４のシュープレス３では、この厚薄差を是正することができない。
【００５５】
本多層抄き板紙の抄紙工程におけるプレスパート４には、シュープレス３が備えられている。すなわち、プレスパート４においても、抄紙機の高速化に伴い、より高い脱水能力が求められるようになってきている。このため、従来の２ロールニップ方式から、より脱水能力のあるシュープレス３を備えることが好ましい。
【００５６】
また、本発明者の鋭意検討の結果、シュープレス３を備えることにより、２ロールニッププレスを備えた場合に比べて、脱水能力が高いということ以外に、紙厚の低下を抑制しながら脱水できることが分かった。
【００５７】
このように、上述したヘッドボックス１と、シュープレス３とを組み合わせることにより、坪量が８０〜２２０ｇ／ｍ2、特に坪量が１２０〜１８０ｇ／ｍ2と段ボールシートや段ボールケースに用いる外装、内装、中芯の原紙として兼用できる貼合適性、段繰り適性、耐罫線割れ適性、印刷適性を有する多層抄き板紙を得ることができる。
【００５８】
このようなシュープレス３としては、シムベルトＳプレス（ＭＥＴＳＯ社製）、ニプコフレックスプレス（ＶＯＩＴＨ社製）、エクステンディドニッププレス（三菱重工業社製）などが使用できる。なお、シュープレス３を用いない場合は、ヘッドボックス１により紙の厚薄差を小さくできても、プレスでの紙厚の低下が大きくなるため、古紙等の内容物の搬送に必要な引張強度と、貼合適性と、印刷適性とを保持することができないおそれがある。
【００５９】
このように上述したヘッドボックス１と、シュープレス３とを組み合わせて用いることにより、８００ｍ／分以上の高速で抄紙しても、紙厚を維持し、紙厚の低下を少なくすることができるとともに、厚簿ムラを少なくすることができる。この結果、坪量が８０〜２２０ｇ／ｍ2、特に１２０〜１８０ｇ／ｍ2において本発明の段ボールシート用の多層抄き板紙を得ることがきる。
【００６０】
ドライヤーパート５で乾燥された本多層抄き板紙の湿紙は、上述したように湿紙が形成された後、サイズプレス工程の塗布設備で、本多層抄き板紙の湿紙の表裏面に上述した塗工液が塗工される。
【００６１】
塗工液を本多層抄き板紙の湿紙の表裏面に塗工する方法として、２ロールのポンド式、ゲートロールサイズプレスやロッドメタリングサイズプレス等のフィルムトランスファー方式等の塗工方法を用いることができるが、均一な塗工層を少ない塗工量で形成することができるという観点から、フィルムトランスファー方式（転写式）の中でもゲートロールサイズプレスがより好ましい。このように、フィルムトランスファー方式による塗布設備で、塗工液を塗工することにより、古紙等の内容物の搬送に必要な引張強度、貼合適性、及び印刷適性を高めることができる。
【００６２】
両面もしくは片面に塗工液が塗工された本多層抄き板紙は、その後、カレンダー処理を施さないことが好ましい。これにより、プレスによる紙厚の低下をより少なくすることができ、低坪量であっても、古紙等の内容物の搬送に必要な強度と、貼合適性と、印刷適性とを保持することができる。
すなわち、従来の段ボールシート用の板紙は、カレンダー処理を施し、厚簿ムラを少なくすることで印刷適性を向上させるが、低級品レベルの軽度な印刷では差は認識できないレベルであるため、紙厚を確保するために、カレンダー処理をしない方が好ましい。
【００６３】
また、上述したようにして形成された本多層抄き板紙は、ＳＥＭＩ  Ｇ９７−０９９６  ２００１の日本語訳に準拠して測定した縦・横裁断面における３０〜５０μｍのさばき発塵紙粉量（以下、単に「さばき発塵紙粉量」という。）が２０００個／ｍ3以下、好ましくは、美観の点と経済性の面から１２００〜１６００個／ｍ3であると好適である。
【００６４】
本多層抄き板紙と近似の構成を有する中芯原紙においては、さばき発塵紙粉量が２０００個／ｍ3を超え、時には３０００個／ｍ3以上となることがあった。このように、さばき発塵紙粉量が２０００個／ｍ3を超えると、紙紛の散見が顕著になる。
【００６５】
なお、さばき発塵紙粉量とは、流れ方向に５ｃｍ×幅方向に２０ｃｍの大きさに押し切りカッターで断裁した試料を５枚重ね、グローブボックス内で端面を１０回ずつさばき、ＳＥＭＩ  Ｇ６７−０９９６に順じて、１００Ｌ吸引時の発塵量（発生した紙粉個数）をパーティクルカウンターにて計測し、１ｍ3に換算した値である。
【００６６】
また、本多層抄き板紙は、坪量が１４０ｇ／ｍ2未満の場合、引張強度（縦）が３．０ｋＮ／ｍ以上、圧縮強度（横）が９５Ｎ・ｍ2／ｇ以上であり、坪量が１４０ｇ／ｍ2以上の場合、引張強度（縦）が５．０ｋＮ／ｍ以上、圧縮強度（横）が１５５Ｎ・ｍ2／ｇ以上である。すなわち、引張強度は、ＪＩＳ−Ｐ３９０４のＣ級の表示米坪１２０ｇ／ｍ2で規定する３．５ｋＮ／ｍ（裂断長３．０ｋｍ）以上で、かつ圧縮強度も同欄で規定する９６Ｎ・ｍ2／ｇ以上を目標とした。これにより、坪量が８０〜２２０ｇ／ｍ2、特に１２０〜１８０ｇ／ｍ2において、本発明の課題である機密古紙回収容器としての機密性を保持するため、機密古紙を収納したまま未開梱の状態でも、溶解処理の際に離解性が容易で高く、また、本多層抄き板紙を使用して、作られた段ボールケースが回収容器として十分な強度を保つことでき、耐罫線折れ適性及び印刷適性に優れた多層抄き板紙及び段ボールシートを提供し、さらに本多層抄き板紙を、外装、中芯、内装の原紙として構成した段ボールケースを提供することができ、なお且つ上機密古紙を回収し、収納したままで、上物古紙に利用できる段ボールケースを提供することができる。
【００６７】
以上で説明した本形態の多層抄き板紙は、例えば、外装ライナーとして１８０ｇ／ｍ2の本多層抄き板紙と内装ライナーとして１８０ｇ／ｍ2と中芯ライナーとして１８０ｇ／ｍ2の本多層抄き板紙を利用して、段ボールシートとすることができる。この段ボールシートは、折り曲げ加工等して機密古紙等の古紙を収容する古紙の収容容器たる段ボールケースとされる。段ボールシートにどのような加工等をして段ボールケースとするかは、特に限定されず、例えば、現在公知の段ボールケースと同様とすることもできる。
【実施例】
【００６８】
本発明に係る多層抄き板紙の効果を確認するため、以下のような各種の試料を作製し、これらの各試料に対する品質を評価する試験を行った。なお、本実施例は、本発明を限定するものではなく、特許請求の範囲を逸脱しない範囲において、適宜その構成を変更することができることはいうまでもない。
【００６９】
表１及び表２に示すような構成で実施例に係る多層抄き板紙を作製し、また、これら実施例と比較検討するための比較例に係る多層抄き板紙を表１及び表２に示すような構成で作製した。なお、各実施例及び比較例の各要因の全てについて、個々のラインを新設したものではなく、テストプラントによるテスト例が主たるものであることを断っておく。
【００７０】
【表１】
2010043369.tif 000003
【００７１】
【表２】
2010043369.tif 000004
【００７２】
［実施例１］
ＮＢＫＰ５０重量％と、ＬＢＫＰ２５重量％と、機械パルプ２５重量％を配合した後に、ダブルディスクリファイナーでカナダ標準濾水度（ＪＩＳ−Ｐ８１２１に準ずる）が４００ｃｃとなるように原料パルプを調整し、原料パルプスラリーを作製した。
【００７３】
次に、水溶性樹脂として、分子量が２９０万である酸化澱粉（日本コーンスターチ株式会社製  ＳＫ−２０）を用い、塗布される澱粉の濃度が２．０％となるように調整して水溶性樹脂塗工液を作成した。
【００７４】
上述したように作製した原料パルプスラリーを、モジュールジェットヘッドボックス（ＶＯＩＴＨ社製）に入れて、原料パルプの濃度が１．０％になるように濃度調整を行い、単層の湿紙を形成した。その後、シュープレス方式で湿紙を脱水し、プレドライヤーで乾燥させた。なお、抄速は８００ｍ／分である。
【００７５】
次いで、サイズプレスにより、上述した水溶性樹脂を、基紙中の澱粉含有量が２．７ｇ／ｍ2となるように、湿紙の表裏面に塗布し、乾燥させて、仕上がり水分がＪＩＳ−Ｐ３９０４で規定する８．０±１．５％の範囲内であって、４層から成り、坪量が１００ｇ／ｍ2で、密度が０．５７ｇ／ｃｍ3で、紙厚が１７５μｍである多層抄き板紙を得た。
【００７６】
［その他の実施例及び比較例］
表１及び表２に示す条件以外は実施例１と同様に作製し、評価を行った。なお、滑剤には、ステアリン酸カルシウム（ノプコートＣ−１０４：サンノプコ社製、固形分濃度５０％）を用い、アフタードライヤーに噴霧器にて塗布し、転写して用いた。
【００７７】
なお、表２中の「プレス方式」とは、プレスパートにおける形式であり、表中の「Ｓ」とは、シュープレス（搬送フェルトにより搬送される湿紙を環状ベルトを介してプレスロールとプレスシューとでニップする抄紙機のプレス機構）を、「Ｒ」とは、ロールプレス（ロールとロールとの間に形成される隙間でプレスする機構）を示す。
【００７８】
また、表２中の「塗布形式」とは、水溶性樹脂を、多層抄き板紙の表裏面に塗布する際の塗布形式を示す。「Ｐ」とは、ポンド式（ロール間に液溜めを設け、用紙をドブ付けする方法）を、「Ｂ」とは、ビルブレード（ゴム被覆バッキングロールとブレードとの間で用紙に塗布する方法）を、「Ｇ」とは、ゲートロール（６本のロールで構成されるロール転写塗布方法）を示す。
【００７９】
表１中の「水溶性樹脂の種類」とは、本多層抄き板紙の少なくとも表面層に塗布している水溶性樹脂の種類であり、表中の「酸」とは「酸化澱粉」を、「尿」とは「尿素リン酸変性澱粉」を、「エ」とは「リン酸エステル化澱粉」を示す。また、「スチレン系／ラテックス」とは、商品名：ポリマロン３５１Ｓ（荒川化学工業（株）製）を示す。なお、本実施例では、酸化澱粉として、日本コーンスターチ社製のＳＫ−２０を用い、尿素リン酸エステル化澱粉として、日本食品化工社製のスターコート＃１６を用い、リン酸エステル化澱粉として、日本コーンスターチ社製のＳＫ−３０００を用いた。
【００８０】
表１中の「坪量（ｇ／ｍ2）」とは、各試料全層、すなわち段ボールシート用の多層抄き板紙全体の坪量で、ＪＩＳ−Ｐ８１２４に記載の「紙及び板紙−坪量測定方法」に準拠して測定した値である。
【００８１】
表１中の「密度（ｇ／ｃｍ3）」とは、各試料の坪量及び厚さを測定して算出した値である。また、測定誤差をなくすため、各試料からサンプルを１０枚採取して測定した平均値である。なお、各試料の厚さ（μｍ）は、ＪＩＳ−Ｐ８１１８（２００６）「紙及び板紙−厚さ及び密度の試験方法」に基づいて測定した値である。
【００８２】
表１中の「塗工量（ｇ／ｍ2）」とは、水溶性高分子の主成分となる澱粉の塗布量（ｇ／ｍ2）であり、フェノール硫酸法を用いた比色分析にて、酸化澱粉で作成した検量線を用い、定量した値である。
【００８３】
表１中の「繊維長（ｍｍ）」とは、重量平均繊維長（ｍｍ）であり、各試料から約１０ｃｍ2に裁断した試験片の約２５ｇを１リットルの水中に２４時間浸漬した後、ＴＡＰＰＩ標準離解機で、１５分間離解処理し、ＪＡＰＡＮ  ＴＡＰＰＩ  紙パルプ試験方法  Ｎｏ．５２  繊維長試験方法に基づいて測定した値である。
【００８４】
これらの全実施例及び比較例について、品質評価を行った結果は、表２に示すとおりであった。なお、この品質評価試験は、ＪＩＳ−Ｐ８１１１に準拠して温度２３±２℃、湿度５０±２％の環境条件で行った。
【００８５】
表２中の「引張強度縦（ｋＮ／ｍ）」とは、ＪＩＳ−Ｐ８１１３に準じて測定した縦方向の値である。
【００８６】
表２中の「圧縮強度横（Ｎ・ｍ2／ｇ）」とは、ＪＩＳ−Ｐ８１２６に準じて測定した横方向の値である。
【００８７】
表２中の「ワックスピック（Ａ）」とは、ＪＩＳ−Ｐ８１２９（１９９７）に準じて測定したデニソンワックス値である。
【００８８】
表２中の「発塵量（個／ｍ3）」とは、ＳＥＭＩ  Ｇ６７−０９９６に順じ、１００Ｌ吸引時の発塵量（発生した紙粉個数）をパーティクルカウンター（ＲＩＯＮ株式会社製、ＫＣ−２０型）にて計測し、１ｍ3に換算した値である。
【００８９】
表２中の「製造コスト」は、比較例１における、原料コスト、使用薬品コスト、操業コストを基準に、コスト低減割合が大きいもの上位５つの実施例を◎、他のものを○、コストアップになったものを×とした。
【００９０】
表２中の「貼合適性」は、本多層抄き板紙を、段ボールシートの外装、内装、中芯として使用し、段ボールケースを作成し、その際の加工性を評価したものである。
◎：貼合時、段飛びもなく、外装、内装、中芯を貼合でき、シート反りも無かった。
○：貼合時、段飛びが認められたものの、シート反りもなく概ね良好であった。
△：貼合時、段飛びが発生し、外装、内装、中芯の貼合できなかった。
×：貼合時、段飛び、段割れが発生し、貼合できなかった。
【００９１】
表２中の「耐罫線割れ適性」は、本多層抄き板紙を使用して、作成した前記段ボールケースのフラップを１８０°折り曲げて、折り目の頂点を目視で観察した。２０ｃｍ幅あたりの割れを評価した。
◎：割れが認められなかった。
○：２ｍｍ未満幅の割れが、３箇所未満であった。
△：２ｍｍ未満幅の割れが、３箇所以上あった。
×：２ｍｍを超える割れが、連続して発生している。
【００９２】
表２中の「離解性」とは、溶解性であり、本多層抄き板紙を使用して、作成した前記段ボールケースにＡ４サイズの使用したＰＰＣ古紙を２５００枚梱包して、そのまま段ボールケースごと４０分間溶解し、溶解した古紙パルプを目視で確認した。
◎：４０分で完全に溶解していた。未溶解物は認められなかった。
○：やや未溶解のパルプが認められた。
△：３ｍｍ以上の未溶解古紙が認められた。
×：明らかに未溶解古紙があった。
【００９３】
表２から分かるように、本発明に係る段ボールシート用の多層抄き板紙は、坪量が８０〜２２０ｇ／ｍ2、特に１２０〜１８０ｇ／ｍ2において段ボールシートに使用される外装、内装、中芯の原紙として兼用でき、課題である機密古紙回収容器としての機密性を保持するため、機密古紙を収納したまま未開梱の状態でも、溶解処理の際に離解性が容易で高く、また、本多層抄き板紙を使用して、作られた段ボールケースが回収容器として十分な強度を保つことでき、耐罫線折れ適性及び印刷適性に優れた多層抄き板紙及び段ボールシートを提供し、さらに本多層抄き板紙を、外装、中芯、内装の原紙として構成した段ボールシート、段ボールケースを提供することができ、なお且つ上機密古紙を回収し、収納したままで、上物古紙に利用できる段ボールシート、段ボールケースを提供することができる。
【００９４】
また、本発明の多層抄き板紙は、段ボールシートを構成する中芯原紙としても用いることができるので、段ボールシートを同一の材料で低廉化に簡便に製造することが可能であり、段ボールシートの製造コストをより低減することができるが、比較例として列挙した従来の市販品の表裏面用紙（板紙）は特に中芯原紙として用いることができないので、外装原紙、中芯原紙、内装原紙と異なる品種を準備する必要があり、煩雑であると共にコストアップになる。
【産業上の利用可能性】
【００９５】
本発明は、例えば、機密情報等が記載された古紙を回収する際などに使用される古紙収容容器たる段ボールケースに組み立てられる段ボールシート、及び、そのライナーや中芯として使用される多層抄き板紙として、適用可能である。また、機密古紙を回収したまま、未開梱のまま溶解することができ、上物古紙として有効にリサイクルできる。
【図面の簡単な説明】
【００９６】
【図１】本形態の多層抄き板紙を形成する実施設備の概要図の一例である。
【符号の説明】
【００９７】
１…ヘッドボックス、２…ワイヤーパート、３…シュープレス、４…プレスパート、５…プレドライヤーパート、６…サイズプレス、７…アフタードライヤーパート、８…カレンダー装置、９…巻取機。
【図１】
2010043369.tif 000005